(57)【要約】【課題】耐衝撃性、引張り破断伸び、及び剛性に優れたポリプロピレン系樹脂組成物、その成型品及びそれを用いた自動車用内外装材料を提供すること。【解決手段】組成物中に、ポリプロピレン系重合体（Ａ）５０〜９０質量％と、エチレン−α−オレフィン共重合体ゴム（Ｂ）５〜５０質量％と、ビニル芳香族単量体単位及びアルキレン単量体単位を主体とする共重合体であって、全アルキレン単量体中のα−オレフィン単量体単位の含有量が４５ｍｏｌ％以上である共重合体（Ｃ）０．１〜５質量％と、を含有する、ポリプロピレン系樹脂組成物。【特許請求の範囲】
【請求項１】
組成物中に、ポリプロピレン系重合体（Ａ）５０〜９０質量％と、
エチレン−α−オレフィン共重合体ゴム（Ｂ）５〜５０質量％と、
ビニル芳香族単量体単位及びアルキレン単量体単位を主体とする共重合体であって、全アルキレン単量体中のα−オレフィン単量体単位の含有量が４５ｍｏｌ％以上である共重合体（Ｃ）０．１〜５質量％と、
を含有する、ポリプロピレン系樹脂組成物。
【請求項２】
前記（Ｃ）成分が、ビニル芳香族単量体単位及び共役ジエン単量体単位を主体とする水添共重合体であって、水素添加前に含まれる全共役ジエン単位中の平均ビニル結合量が６２ｍｏｌ％以上である、請求項１に記載のポリプロピレン系樹脂組成物。
【請求項３】
前記（Ｂ）成分に対する前記（Ｃ）成分の質量比率（（Ｃ）／（Ｂ））が、１／２以下である、請求項１又は２に記載のポリプロピレン系樹脂組成物。
【請求項４】
前記（Ｃ）成分が、ビニル芳香族単量体単位を主体とする重合体ブロックを少なくとも２つ以上含有し、かつ水素添加前に含まれる全共役ジエン単量体単位中の平均ビニル結合量が６７ｍｏｌ％以上である、請求項２又は３に記載のポリプロピレン系樹脂組成物。
【請求項５】
前記（Ｃ）成分が、水素添加前の共役ジエン単量体単位に含まれる全不飽和基のうち、７５ｍｏｌ％以上が水素添加されている、請求項４に記載のポリプロピレン系樹脂組成物。
【請求項６】
前記（Ｂ）成分の粘弾性測定から得られるｔａｎδのピーク温度が、−６０℃以上、−３０℃以下の範囲にある、請求項１〜５のいずれか一項に記載のポリプロピレン系樹脂組成物。
【請求項７】
組成物中に、ビニル芳香族単量体単位及びアルキレン単量体単位を主体とする共重合体であって、全アルキレン単量体中のα−オレフィン単量体単位の含有量が４５ｍｏｌ％未満である共重合体（Ｄ）２〜３０質量％を、更に含有する、請求項１〜６のいずれか一項に記載のポリプロピレン系樹脂組成物。
【請求項８】
前記（Ｄ）成分が、ビニル芳香族単量体単位及び共役ジエン単量体単位を主体とする水添共重合体であって、水素添加前に含まれる全共役ジエン単量体単位中の平均ビニル結合量が、６２ｍｏｌ％未満である、請求項７に記載のポリプロピレン系樹脂組成物。
【請求項９】
前記（Ｄ）成分に対する前記（Ｃ）成分の質量比率（（Ｃ）／（Ｄ））が、１／２以下である、請求項７又は８に記載のポリプロピレン系樹脂組成物。
【請求項１０】
前記（Ｄ）成分が、ビニル芳香族単量体単位及びアルキレン単量体単位を主体とする共重合体であって、全アルキレン単量体中のα−オレフィン単量体単位の含有量が２１ｍｏｌ％以上、４５ｍｏｌ％未満である、請求項１〜９のいずれか一項に記載のポリプロピレン系樹脂組成物。
【請求項１１】
前記（Ｄ）成分が、ビニル芳香族単量体単位を主体とする重合体ブロックを少なくとも２つ有し、かつ、水素添加前に含まれる共役ジエン単量体単位中の平均ビニル結合量が、３５〜６０ｍｏｌ％である、請求項１０に記載のポリプロピレン系樹脂組成物。
【請求項１２】
組成物中に、無機充填材（Ｅ）５〜３０質量％を更に含有する、請求項１〜１１のいずれか一項に記載のポリプロピレン系樹脂組成物。
【請求項１３】
前記（Ａ）成分が連続相を形成し、前記連続相中に（Ｂ）成分が分散相（第一分散相）として存在し、前記（Ｃ）成分及び／又は（Ｄ）成分が、前記連続相と前記第一分散相の界面に分散している、請求項１〜１２のいずれかの一項に記載のポリプロピレン系樹脂組成物。
【請求項１４】
請求項１〜１３のいずれか一項に記載のポリプロピレン系樹脂組成物を含む成型品。
【請求項１５】
請求項１４に記載の成型品を含む自動車用内外装材料。
【発明の詳細な説明】
【技術分野】
【０００１】
本発明は、ポリプロピレン系樹脂組成物、その成型品及びそれを用いた自動車用内外装材料に関する。
【背景技術】
【０００２】
ポリプロピレン系樹脂組成物は、一般に、耐薬品性や機械的特性に優れているため、機械部品や自動車部品等の各種製品の材料として広範に使用されている。最近、各種製品の機能性や経済性の追求から、製品の大型化や薄肉化が進み、耐衝撃性、剛性、引張り破断伸びに優れたポリプロピレン系樹脂組成物が要望されている。【０００３】
特許文献１には、結晶性プロピレン、芳香族ビニル化合物含有量の異なる２種類の共役ジエン及びビニル芳香族化合物からなる水添ブロック共重合体及びタルクを含有するポリプロピレン系樹脂組成物が開示されている。【０００４】
特許文献２には、ポリオレフィン系樹脂と、共役ジエン化合物及びビニル芳香族化合物を含む２種類の水添ブロック共重合体とからなり、２種類の水添ブロック共重合体が、水素添加前の共役ジエンビニル結合量が２０ｍｏｌ％以上４０ｍｏｌ％未満のものと、４０ｍｏｌ％以上６０ｍｏｌ％以下のものである、ポリプロピレン系樹脂組成物が開示されている。【０００５】
特許文献３には、ポリプロピレン系樹脂と、ブタジエン化合物及びビニル芳香族化合物を含む水添ブロック共重合体と、エチレン−α−オレフィン共重合体ゴムと、無機充填材とを含み、水添ブロック共重合体の水素添加前のブタジエン中の１，２−ビニル結合量が４０ｍｏｌ％を越え、６０ｍｏｌ％未満であるポリプロピレン系樹脂組成物が開示されている。【０００６】
特許文献４には、ポリオレフィン系樹脂と、ビニル含有量が異なる２種類の共役ジエン化合物及びビニル芳香族化合物を含む水添ブロック共重合体とを含有する組成物が開示されており、高いビニル含有量の水添ブロック共重合体が１０〜２０質量％の範囲である組成物が開示されている。
【先行技術文献】
【特許文献】
【０００７】
【特許文献１】特開平０８−２０６８４号公報
【特許文献２】特許第２５１３９６２号公報
【特許文献３】特許第３４６４００４号公報
【特許文献４】特開２０００−１４３８８９号公報
【発明の概要】
【発明が解決しようとする課題】
【０００８】
しかし、特に、経済性や軽量化を追及するため、薄肉化に向けたポリプロピレン系樹脂組成物には、耐衝撃性、引張り破断伸び、及び剛性に優れることが更に要求される。ところが、耐衝撃性、引張り破断伸び、及び剛性は、これらのいずれかを改良すると、その他の特性が悪化するというように相反する性質であり、全体の物性バランスをより一層向上させる技術が待たれている。【０００９】
本発明は、上記事情に鑑みなされたものであり、耐衝撃性、引張り破断伸び、及び剛性に優れたポリプロピレン系樹脂組成物、その成型品及びそれを用いた自動車用内外装材料を提供することを主な目的とする。
【課題を解決するための手段】
【００１０】
本発明者らは、上記課題を解決するため鋭意検討を重ねた結果、組成物中に、ポリプロピレン系重合体（Ａ）５０〜９０質量％と、エチレン−α−オレフィン共重合体ゴム（Ｂ）５〜５０質量％と、ビニル芳香族単量体単位及びアルキレン単量体単位を主体とする共重合体であって、全アルキレン単量体中のα−オレフィン単量体単位の含有量が４５ｍｏｌ％以上である共重合体（Ｃ）０．１〜５質量％と、を含有することで、上記課題を解決できることを見出し、本発明を完成するに至った。【００１１】
即ち、本発明は、以下の通りである。
〔１〕
組成物中に、ポリプロピレン系重合体（Ａ）５０〜９０質量％と、
エチレン−α−オレフィン共重合体ゴム（Ｂ）５〜５０質量％と、
ビニル芳香族単量体単位及びアルキレン単量体単位を主体とする共重合体であって、全アルキレン単量体中のα−オレフィン単量体単位の含有量が４５ｍｏｌ％以上である共重合体（Ｃ）０．１〜５質量％と、
を含有する、ポリプロピレン系樹脂組成物。
〔２〕
前記（Ｃ）成分が、ビニル芳香族単量体単位及び共役ジエン単量体単位を主体とする水添共重合体であって、水素添加前に含まれる全共役ジエン単位中の平均ビニル結合量が６２ｍｏｌ％以上である、〔１〕に記載のポリプロピレン系樹脂組成物。
〔３〕
前記（Ｂ）成分に対する前記（Ｃ）成分の質量比率（（Ｃ）／（Ｂ））が、１／２以下である、〔１〕又は〔２〕に記載のポリプロピレン系樹脂組成物。
〔４〕
前記（Ｃ）成分が、ビニル芳香族単量体単位を主体とする重合体ブロックを少なくとも２つ以上含有し、かつ水素添加前に含まれる全共役ジエン単量体単位中の平均ビニル結合量が６７ｍｏｌ％以上である、〔２〕又は〔３〕に記載のポリプロピレン系樹脂組成物。
〔５〕
前記（Ｃ）成分が、水素添加前の共役ジエン単量体単位に含まれる全不飽和基のうち、７５ｍｏｌ％以上が水素添加されている、〔４〕に記載のポリプロピレン系樹脂組成物。
〔６〕
前記（Ｂ）成分の粘弾性測定から得られるｔａｎδのピーク温度が、−６０℃以上、−３０℃以下の範囲にある、〔１〕〜〔５〕のいずれか一項に記載のポリプロピレン系樹脂組成物。
〔７〕
組成物中に、ビニル芳香族単量体単位及びアルキレン単量体単位を主体とする共重合体であって、全アルキレン単量体中のα−オレフィン単量体単位の含有量が４５ｍｏｌ％未満である共重合体（Ｄ）２〜３０質量％を、更に含有する、〔１〕〜〔６〕のいずれか一項に記載のポリプロピレン系樹脂組成物。
〔８〕
前記（Ｄ）成分が、ビニル芳香族単量体単位及び共役ジエン単量体単位を主体とする水添共重合体であって、水素添加前に含まれる全共役ジエン単量体単位中の平均ビニル結合量が、６２ｍｏｌ％未満である、〔７〕に記載のポリプロピレン系樹脂組成物。
〔９〕
前記（Ｄ）成分に対する前記（Ｃ）成分の質量比率（（Ｃ）／（Ｄ））が、１／２以下である、〔７〕又は〔８〕に記載のポリプロピレン系樹脂組成物。
〔１０〕
前記（Ｄ）成分が、ビニル芳香族単量体単位及びアルキレン単量体単位を主体とする共重合体であって、全アルキレン単量体中のα−オレフィン単量体単位の含有量が２１ｍｏｌ％以上、４５ｍｏｌ％未満である、〔１〕〜〔９〕のいずれか一項に記載のポリプロピレン系樹脂組成物。
〔１１〕
前記（Ｄ）成分が、ビニル芳香族単量体単位を主体とする重合体ブロックを少なくとも２つ有し、かつ、水素添加前に含まれる共役ジエン単量体単位中の平均ビニル結合量が、３５〜６０ｍｏｌ％である、〔１０〕に記載のポリプロピレン系樹脂組成物。
〔１２〕
組成物中に、無機充填材（Ｅ）５〜３０質量％を更に含有する、〔１〕〜〔１１〕のいずれか一項に記載のポリプロピレン系樹脂組成物。
〔１３〕
前記（Ａ）成分が連続相を形成し、前記連続相中に（Ｂ）成分が分散相（第一分散相）として存在し、前記（Ｃ）成分及び／又は（Ｄ）成分が、前記連続相と前記第一分散相の界面に分散している、〔１〕〜〔１２〕のいずれかの一項に記載のポリプロピレン系樹脂組成物。
〔１４〕
〔１〕〜〔１３〕のいずれか一項に記載のポリプロピレン系樹脂組成物を含む成型品。
〔１５〕
〔１４〕に記載の成型品を含む自動車用内外装材料。
【発明の効果】
【００１２】
本発明によれば、耐衝撃性、引張り破断伸び、及び剛性に優れたポリプロピレン系樹脂組成物、その成型品及びそれを用いた自動車用内外装材料を提供できる。
【発明を実施するための形態】
【００１３】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜変形して実施できる。
【００１４】
本実施形態のポリプロピレン系樹脂組成物は、ポリプロピレン系重合体（Ａ）５０〜９０質量％と、エチレン−α−オレフィン共重合体ゴム（Ｂ）５〜５０質量％と、ビニル芳香族単量体単位及びアルキレン単量体単位を主体とする共重合体であって、全アルキレン単量体中のα−オレフィン単量体単位の含有量が４５ｍｏｌ％以上である共重合体（Ｃ）０．１〜５質量％とを含有する。
【００１５】
＜（Ａ）成分＞
ポリプロピレン系重合体（Ａ）の組成や物性等は、特に限定されず、公知のものを用いることができる。例えば、アイソタクチック形態の高結晶性ポリプロピレン樹脂、シンジオタクチック又はアタクチックポリプロピレン樹脂；ポリプロピレン樹脂として、ポリプロピレンのホモポリマー又はプロピレンと他の単量体との共重合体等が挙げられる。
【００１６】
プロピレンと他の単量体との共重合体としては、特に限定されず、公知の単量体を用いた共重合体であってもよい。耐衝撃性の観点から、プロピレンと１種又は２種以上のα−オレフィンとの共重合体が好ましい。高い耐衝撃性と高い剛性の観点から、プロピレンと、Ｃ２若しくはＣ４〜Ｃ２０のα−オレフィンコモノマーとのランダム共重合体又はブロック共重合体がより好ましい。ポリプロピレン系重合体（Ａ）中のα−オレフィンの含有量は、２５ｍｏｌ％以下であることが好ましく、２０ｍｏｌ％以下であることがより更に好ましい。
【００１７】
Ｃ２若しくはＣ４〜Ｃ２０のα−オレフィンとしては、特に限定されず、例えば、エチレン、１−ブテン、１−ペンテン、１−ヘキセン、１−ヘプテン、１−オクテン、１−デセン、１−ドデセン、１−ヘキサドデセン、４−メチル−１−ペンテン、２−メチル−１−ブテン、３−メチル−１−ブテン、３，３−ジメチル−１−ブテン、ジエチル−１−ブテン、トリメチル−１−ブテン、３−メチル−１−ペンテン、エチル−１−ペンテン、プロピル−１−ペンテン、ジメチル−１−ペンテン、メチルエチル−１−ペンテン、ジエチル−１−ヘキセン、トリメチル−１−ペンテン、３−メチル−１−ヘキセン、ジメチル−１−ヘキセン、３，５，５−トリメチル−１−ヘキセン、メチルエチル−１−ヘプテン、トリメチル−１−ヘプテン、ジメチルオクテン、エチル−１−オクテン、メチル−１−ノネン、ビニルシクロペンテン、ビニルシクロヘキセン、及びビニルノルボルネン等が挙げられる。
【００１８】
α−オレフィンの構造は特に限定されず、直鎖でもよいし、分岐していてもよい。例えば、α−オレフィンが分岐構造を有するが、アルキル基の分岐位置が特定されていない場合、通常、アルケンの炭素数３又はこれよりも高い位置に分岐が存在する。
【００１９】
ポリプロピレン系重合体（Ａ）の分子構造は、特に限定されず、例えば、直鎖構造、分岐構造、変性体によるグラフト構造等が挙げられる。
【００２０】
（Ａ）成分は、１種類のポリプロピレン系重合体でもよいし、２種類以上のポリプロピレン系重合体の混合物であってもよい。その際の分散形態等は限定されず、例えば、１種類のポリプロピレン系重合体が連続相として存在し、他のポリプロピレン系重合体が分散相を形成する形態等であってもよい。具体的には、（Ａ）成分が高結晶性ポリプロピレン樹脂とエチレン−プロピレン共重合体の混合物である場合、高結晶性ポリプロピレン樹脂を連続相として、エチレン−プロピレン共重合体が分散相を形成している分散形態等が挙げられる。また、（Ａ）成分が２種類以上のポリプロピレン系重合体の混合物である場合、例えば、アイソタクチック形態の高結晶性ポリプロピレン樹脂と、エチレン−プロピレン共重合体とを別々のプロセスで重合し、別々の固形状ペレット等にしたものを用いてもよい。
【００２１】
（Ａ）成分のメルトフローレート（ＭＦＲ；２３０℃、ＪＩＳ  Ｋ７２１０）は、特に限定されないが、加工性の観点から、１ｇ／１０分以上が好ましく、３０ｇ／１０分以上がより好ましい。剛性の観点から、２００ｇ／１０分以下が好ましく、１５０ｇ／１０分以下がより好ましい。
【００２２】
本実施形態のポリプロピレン系樹脂組成物中の（Ａ）成分の含有量は、剛性の観点から５０質量％以上であり、耐衝撃性及び引張り破断伸びの観点から９０質量％以下である。上記効果が更に顕著になる観点から、（Ａ）成分の含有量は、５５〜８０質量％が好ましく、５７〜７０質量％がより好ましい。
【００２３】
ポリプロピレン系重合体（Ａ）の調製方法は、特に限定されず、例えば、公知の方法によって調製することができる。例えば、メタロセン触媒又はチーグラー・ナッタ触媒といった公知の触媒を使用してもよい。
【００２４】
ポリプロピレン系重合体（Ａ）の調製方法としては、例えば、一段又は多段といった様々なプロセスを採用してもよく、スラリー重合法、気相重合法、バルク重合法、溶液重合法といった重合方法、あるいはこれらの組み合わせであってもよい。一段又は多段といった様々なプロセスにおいて、異種ポリマーを重合し、混合してもよい。例えば、前段で、アイソタクチック形態の高結晶性ポリプロピレン樹脂を重合し、後段で、エチレン−プロピレン共重合体を重合した後、これらを混合してもよい。
【００２５】
＜（Ｂ）成分＞
エチレン−α−オレフィン共重合体ゴム（Ｂ）は、エチレンとα−オレフィンとの共重合体である。（Ｂ）成分の組成や物性等は、特に限定されず、公知のものを用いてもよい。
（Ｂ）成分としては、例えば、エチレンと、１種又はそれ以上のＣ３〜Ｃ２０のα−オレフィンとの共重合体等が挙げられる。エチレンと、１種又はそれ以上のＣ３〜Ｃ１０のα−オレフィンコモノマーとの共重合体が好ましい。エチレンと、１種又はそれ以上のＣ４〜Ｃ８のα−オレフィンコモノマーとの共重合体であることがより好ましい。エチレンと、プロピレン、１−ブテン、１−ヘキセン、４−メチル−１−ペンタン、及び１−オクテンからなる群から選択される１種又はそれ以上のコモノマーとの共重合体であることが更に好ましい。エチレンとオクテンとの共重合体であることがより更に好ましい。かかる共重合体とすることで、より高い耐衝撃性とより高い引張り破断伸びが得られるため好ましい。
【００２６】
エチレン−α−オレフィン共重合体ゴム（Ｂ）の調製方法は、特に限定されず、通常行われる加工条件下で高分子量化されたα−オレフィン共重合体を容易に得ることができる触媒（例えば、チタニウム、メタロセン、又はバナジウムをベースとする触媒等）を用いることができる。これらの中でも、構造制御の安定性の観点から、メタロセン触媒及び塩化チタンが好ましい。
【００２７】
（Ｂ）成分中のα−オレフィンの含有量は、特に限定されず、耐低温硬化性や柔軟性の観点から５質量％以上であることが好ましく、２０質量％以上であることがより好ましい。剛性の観点から５０質量％以下であることが好ましく、４５質量％以下であることがより好ましい。
【００２８】
（Ｂ）成分の密度は、特に限定されず、剛性の観点から、０．８５０ｇ／ｃｍ３以上が好ましく、０．８５５ｇ／ｃｍ３以上がより好ましい。高い耐衝撃性及び高い引張り破断伸びの観点から、０．９１０ｇ／ｃｍ３以下が好ましく、０．８８５ｇ／ｃｍ３以下がより好ましい。
【００２９】
（Ｂ）成分として、２種以上のエチレン−α−オレフィン共重合体ゴムを用いてもよい。この場合、耐衝撃性、引張り破断伸び、及び剛性をさらに向上させる観点から、例えば、密度が異なる２種以上のエチレン−α−オレフィン共重合体ゴムを用いることが好ましく、例えば、耐衝撃性、引張り破断伸び、及び剛性の観点から、密度が０．８５７ｇ／ｃｍ３と０．８７０ｇ／ｃｍ３の２種のエチレン−α−オレフィン共重合体ゴムを併用することができる。
【００３０】
（Ｂ）成分の動的粘弾性測定から得られるｔａｎδのピーク温度は、特に限定されないが、剛性の観点から−６０℃以上であることが好ましく、−５０℃以上であることがより好ましい。耐衝撃性の観点から−３０℃以下であることが好ましく、−３５℃以下であることがより好ましい。
【００３１】
（Ｂ）成分の粘弾性測定から得られるピーク温度におけるｔａｎδ値は、高い耐衝撃性が得られる観点から、０．２以上であることが好ましく、０．２５以上であることがより好ましく、０．３０以上であることが更に好ましい。
【００３２】
ｔａｎδ値やｔａｎδのピーク温度は、幅１０ｍｍ、長さ３５ｍｍのサイズにカットした試料を、装置「ＡＲＥＳ」（商品名、ティーエイインスツルメントー社製）の捻りタイプのジオメトリーにセットし、実効測定長さ２５ｍｍ、ひずみ０．５％、周波数１Ｈｚ、−７０℃から５０℃まで昇温速度３℃／分の条件で測定し求めた値である。ｔａｎδのピーク温度は、「ＲＳＩ  Ｏｒｃｈｅｓｔｒａｔｏｒ」（商品名、ティーエイインスツルメントー社製）のピークの自動検出により検出できる。
【００３３】
（Ｂ）成分のメルトフローレート（ＭＦＲ；１９０℃、２．１６ｋｇ、ＡＳＴＭ  Ｄ１２３８）は、特に限定されないが、加工性の観点から０．１ｇ／１０分以上が好ましく、０．３ｇ／１０分以上がより好ましい。機械物性の観点から５０ｇ／１０分以下が好ましく、３５ｇ／１０分間以下がより好ましい。
【００３４】
（Ｂ）成分の分子量分布（Ｍｗ／Ｍｎ；Ｍｗは重量平均分子量、Ｍｎは数平均分子量）は、特に限定されないが、１．３〜５．０が好ましい。
【００３５】
本実施形態のポリプロピレン系樹脂組成物中の（Ｂ）成分の含有量は、特に限定されないが、耐衝撃性や引張り破断伸びの観点から５質量％以上であり、８質量％以上が好ましく、１０質量％以上がより好ましい。耐剛性の観点から５０質量％以下であり、３０質量％以下が好ましく、２０質量％以下がより好ましい。
【００３６】
＜（Ｃ）成分＞
（Ｃ）成分は、ビニル芳香族単量体単位及びアルキレン単量体単位を主体とする共重合体であって、全アルキレン単量体中のα−オレフィン単量体単位の含有量が４５ｍｏｌ％以上である共重合体である。
【００３７】
ビニル芳香族単量体としては、特に限定されず、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等のビニル芳香族化合物が挙げられる。これらは１種単独で用いてもよいし、２種以上を併用してもよい。
【００３８】
本実施形態において、重合体を構成する各単量体単位の命名は、例えば、「ビニル芳香族単量体単位」とは、単量体であるビニル芳香族化合物を重合した結果生ずる、重合体の構成単位を意味し、その構造は、置換ビニル基に由来する置換エチレン基の二つの炭素が結合部位となっている分子構造である。また、「アルキレン単量体単位」とは、単量体であるアルキレンを重合した結果生ずる、重合体の構成単位、あるいは、共役ジエン単量体単位を重合後に水素添加し得られた構成単位を指す。１つの共役ジエン単量体単位の１つの不飽和基を水素添加した場合、１つのエチレン単量体が、２つの不飽和基を水素添加したものは、２つのエチレン単量体となるので、そのように換算する。
【００３９】
共役ジエン単量体は、１対の共役二重結合を有するジオレフィンであり、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。好ましくは、１，３−ブタジエン、イソプレンが挙げられる。機械強度の点から、１，３−ブタジエンがより好ましい。これらは１種単独で使用してもよいし、２種以上を併用してもよい。
【００４０】
本実施形態において、「主体とする」とは、重合体中、該単量体単位を６０質量％以上含有することを意味する。単量体単位を８０質量％以上含有することが好ましく、９０質量％以上含有することがより好ましく、９５質量％以上含有することが更に好ましい。
【００４１】
アルキレン単量体に含まれるα−オレフィン単量体の種類は、特に限定されず、例えば、Ｃ３〜Ｃ２０のα−オレフィン等が挙げられる。これらの中でも、耐衝撃性の観点から、プロピレン、１−ブテン、及び１−オクテンからなる群から選ばれる少なくとも１種であることが好ましい。
【００４２】
全アルキレン単量体中のα−オレフィン単量体単位の含有量は、耐衝撃性の観点から４５ｍｏｌ％以上であればよく、５２ｍｏｌ％以上が好ましく、５４ｍｏｌ以上がより好ましく、５６ｍｏｌ％以上が更に好ましい。生産性の観点から９１ｍｏｌ％以下であることが好ましい。
【００４３】
本実施形態において、水素添加前に含まれる共役ジエン単位中のビニル結合量やα−オレフィン量は、核磁気共鳴スペクトル解析（ＮＭＲ）により測定できる。
【００４４】
（Ｃ）成分の重合方法としては、特に限定されず、例えば、配位重合、アニオン重合又はカチオン重合等の重合方法が挙げられる。これらの中でも、分子構造の制御の容易さの観点から、アニオン重合が好ましい。アニオン重合のブロック共重合体の製造方法としては、公知の方法でよく、例えば、特公昭３６−１９２８６号公報、特公昭４３−１７９７９号公報、特公昭４６−３２４１５号公報、特公昭４９−３６９５７号公報、特公昭４８−２４２３号公報、特公昭４８−４１０６号公報、特公昭５６−２８９２５号公報、特開昭５９−１６６５１８号公報、特開昭６０−１８６５７７号公報等に記載された方法が挙げられる。
【００４５】
（Ｃ）成分の構造としては、例えば、下記の式（１）〜式（６）のいずれかで表される。
（ａ−ｂ）ｎ              ・・・（１）
ｂ−（ａ−ｂ）ｎ          ・・・（２）
ａ−（ｂ−ａ）ｎ          ・・・（３）
ａ−（ｂ−ａ）ｎ−Ｘ      ・・・（４）
［（ａ−ｂ）ｋ］ｍ−Ｘ      ・・・（５）
［（ａ−ｂ）ｋ−ａ］ｍ−Ｘ  ・・・（６）
【００４６】
式（１）〜式（６）中、ａはビニル芳香族単量体単位を主体とするブロックを表し、ｂはアルキレン単量体単位を主体とするブロックを表す。共重合体中に重合体ブロックａ，ｂが複数存在している場合には、各々の分子量や組成等の構造は同一であってもよいし、異なっていてもよい。
【００４７】
式（１）〜式（６）中、Ｘは、例えば、四塩化ケイ素、四塩化スズ、エポキシ化大豆油、ポリハロゲン化炭化水素化合物、カルボン酸エステル化合物、ポリビニル化合物、ビスフェノール型エポキシ化合物、アルコキシシラン化合物、ハロゲン化シラン化合物、エステル系化合物等のカップリング剤の残基又は多官能有機リチウム化合物等の開始剤の残基を表す。ｍ、ｎ、及びｋは、１以上の整数を表し、１〜５の整数であることが好ましい。
【００４８】
本実施形態において、各ブロックの境界や最端部は必ずしも明瞭に区別される必要はない。例えば、ビニル芳香族単量体単位とアルキレン単量体単位の共重合体ブロックが存在してもよい。
【００４９】
各重合体ブロック中のビニル芳香族単量体単位の分布は、前記ビニル芳香族化合物含有量の範囲ならば限定されず、均一に分布していても、テーパー状、階段状、凸状、あるいは凹状に分布していてもよい。また、重合体ブロック中に、結晶部が存在していてもよい。各重合体ブロック中には、ビニル芳香族化合物含有量の異なるセグメントが複数個共存していてもよい。
【００５０】
各ブロック中のアルキレン単量体単位のα−オレフィン単位の分布は、特に限定されず、分布のばらつきがあってもよい。水素添加前の共役ジエンのビニル単位の分布にばらつきを持たせる方法としては、例えば、重合中にビニル化剤を添加することや、重合中の温度を変化させること等が挙げられる。
【００５１】
共役ジエン単位の水素添加率の分布は特に限定されず、分布のばらつきがあってもよい。水素添加率の分布にばらつきを持たせる方法としては、例えば、ビニル単位の分布を変更することや、イソプレンとブタジエンを共重合した後に、以下に記載する触媒を用いて水素添加し、イソプレン単位とブタジエン単位の水素添加速度の差を利用する方法等により制御する方法が挙げられる。
【００５２】
（Ｃ）成分は、ビニル芳香族単量体単位及び共役ジエン単量体単位を主体とする水添共重合体であって、水素添加前に含まれる全共役ジエン単量体単位中の平均ビニル結合量が６２ｍｏｌ％以上である水添共重合体であることが好ましい。まず、（Ｃ）成分は、ビニル芳香族単量体単位及び共役ジエン単量体単位を主体とする水添共重合であることが好ましい。この場合、（Ｃ）成分中の水素添加前に含まれる全共役ジエン単位中の平均ビニル結合量は、耐衝撃性の観点から６２ｍｏｌ％以上がより好ましく、６８ｍｏｌ％以上が更に好ましく、７０ｍｏｌ以上がより更に好ましく、７２ｍｏｌ％以上がより一層好ましい。そして、この平均ビニル結合量は、生産性の観点から９５ｍｏｌ％以下がより好ましく、９０ｍｏｌ％以下が更に好ましく、８５ｍｏｌ％以下がより更に好ましい。
【００５３】
ここで、ビニル結合量とは、水添前の共役ジエンの１，２−結合、３，４−結合、及び１，４−結合の結合様式で組み込まれているうち、１，２−結合及び３，４−結合で組み込まれているものの割合とする。水素添加前に含まれる全共役ジエン単位中の平均ビニル結合量は、核磁気共鳴スペクトル解析（ＮＭＲ）により測定できる。
【００５４】
（Ｃ）成分のブロック構造としては、特に限定されないが、高い曲げ弾性率や耐衝撃性の観点から、ビニル芳香族単量体単位を主体とする重合体ブロック（ａ）を少なくとも２つ以上含有することが好ましい。さらには、水素添加前に含まれる全共役ジエン単量体単位中の平均ビニル結合量は６７ｍｏｌ％以上であることがより好ましい。（Ｃ）成分の両末端に、ビニル芳香族単量体単位を主体とする重合体ブロック（ａ）を有することが更に好ましい。
【００５５】
（Ｃ）成分中のビニル芳香族単量体単位を主体とする重合体ブロック（ａ）の含有量は、特に限定されないが、耐熱性や引張り強度の観点から、５質量％以上が好ましく、柔軟性の観点から４０質量％以下が好ましい。１０〜３０質量％の範囲であることがより好ましく、１３〜２０質量％の範囲であることが更に好ましい。
【００５６】
ビニル芳香族単量体単位を主体とする重合体ブロックの含有量は、四酸化オスミウムを触媒として水素添加前の共重合体をターシャリーブチルハイドロパーオキサイドにより酸化分解する方法（Ｉ．Ｍ．ＫＯＬＴＨＯＦＦ，ｅｔ  ａｌ．，Ｊ．Ｐｏｌｙｍ．Ｓｃｉ．１，４２９（１９４６）に記載の方法、以下、「四酸化オスミウム酸法」ともいう。）により得たビニル芳香族化合物重合体ブロックの質量（ただし、平均重合度が約２５以下のビニル芳香族化合物重合体は除かれている）を用いて、次の式で定義される。
ビニル芳香族単量体単位を主体とする化合物重合体ブロックの含有量（質量％）＝（水素添加前の共重合体中のビニル芳香族化合物重合体ブロックの質量／水素添加前の共重合体の質量）×１００
【００５７】
（Ｃ）成分が、ビニル芳香族単量体単位及び共役ジエン単量体単位を主体とする水添共重合体である場合、（Ｃ）成分中の水素添加前の共役ジエン単量体単位中に含まれる全不飽和基単位の水素添加率は、高い機械強度や高い耐老化性や高い耐ＵＶ性の観点から、７５ｍｏｌ％以上が好ましく、８５ｍｏｌ％がより好ましく、９０ｍｏｌ％が更に好ましく、９５ｍｏｌ％以上がより更に好ましい。水素添加前の共役ジエン単量体単位中に含まれる全不飽和基単位の水素添加率は、核磁気共鳴スペクトル解析（ＮＭＲ）により測定できる。
【００５８】
水素添加の方法としては、特に限定されず、水添触媒の存在下に、水素を供給し、不飽和基を水素添加する方法が挙げられる。水添触媒としては、特に限定されず、例えば、従来から公知である以下の水添触媒が挙げられる。
（１）Ｎｉ、Ｐｔ、Ｐｄ、Ｒｕ等の金属をカーボン、シリカ、アルミナ、ケイソウ土等に担持させた担持型不均一系水添触媒、
（２）Ｎｉ、Ｃｏ、Ｆｅ、Ｃｒ等の有機酸塩又はアセチルアセトン塩等の遷移金属塩と有機アルミニウム等の還元剤とを用いる、いわゆるチーグラー型水添触媒、
（３）Ｔｉ、Ｒｕ、Ｒｈ、Ｚｒ等の有機金属化合物等のいわゆる有機金属錯体等の均一系水添触媒。
【００５９】
具体的な水添触媒としては、特公昭４２−８７０４号公報、特公昭４３−６６３６号公報、特公昭６３−４８４１号公報、特公平１−３７９７０号公報、特公平１−５３８５１号公報、特公平２−９０４１号公報等に記載された水添触媒が挙げられる。
【００６０】
（Ｃ）の重量平均分子量は、耐衝撃性や機械強度の観点から４万以上が好ましく、５万以上がより好ましく、６．５万以上が更に好ましい。加工性の観点から４０万以下が好ましく、２５万以下がより好ましく、１６万以下が更に好ましい。分子量分布（重量平均分子量／数平均分子量）は、耐衝撃性の観点から、小さい方がよく、具体的には１．３以下が好ましく、１．２以下がより好ましく、１．１以下が更に好ましい。
【００６１】
本実施形態のポリプロピレン系樹脂組成物中の（Ｃ）成分の量は、耐衝撃性や引張り破断伸びの観点から０．１質量％以上であり、高い耐衝撃性と高い剛性の点で５質量％以下である。これらの効果がより顕著となる観点から、（Ｃ）成分の含有量は、０．３〜４質量％が好ましく、０．４〜３質量％がより好ましく、０．５〜２質量％が更に好ましい。
【００６２】
＜（Ｄ）成分＞
本実施形態のポリプロピレン系樹脂組成物は、耐衝撃性や剛性の向上、及びウェルドラインの抑制の観点から、ビニル芳香族単量体単位及びアルキレン単量体単位を主体とする共重合体であって、全アルキレン単量体中のα−オレフィン単量体単位の含有量が４５ｍｏｌ％未満である共重合体（Ｄ）２〜３０質量％を更に含有することが好ましい。
【００６３】
（Ｄ）成分のビニル芳香族単量体としては、特に限定されず、（Ｃ）成分のビニル芳香族単量体として用いられる単量体等を用いることもできる。例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等のビニル芳香族化合物が挙げられる。これらは１種単独で用いてもよいし、２種以上を併用してもよい。
【００６４】
特に断りがない限り、（Ｄ）成分に含まれる重合体を構成する各単量体単位の命名は、上記した（Ｃ）成分と同様である。例えば、（Ｄ）成分における「ビニル芳香族単量体単位」とは、単量体であるビニル芳香族化合物を重合した結果生ずる、重合体の構成単位を意味し、その構造は、置換ビニル基に由来する置換エチレン基の二つの炭素が結合部位となっている分子構造である。また、「アルキレン単量体単位」とは、単量体であるアルキレンを重合した結果生ずる、重合体の構成単位、あるいは、共役ジエン単量体単位を重合後に水素添加し得られた構成単位を指す。１つの共役ジエン単量体単位の１つの不飽和基を水素添加した場合、１つのエチレン単量体が、２つの不飽和基を水素添加したものは、２つのエチレン単量体となるので、そのように換算する。
【００６５】
アルキレン単量体に含まれるα−オレフィン単量体の種類は、特に限定されず、（Ｃ）成分のα−オレフィン単量体として用いられる単量体等を用いることもできる。例えば、Ｃ３〜Ｃ２０のα−オレフィン等が挙げられる。これらの中でも、耐衝撃性の観点から、プロピレン、１−ブテン、及び１−オクテンからなる群から選ばれる少なくとも１種であることが好ましい。
【００６６】
（Ｄ）成分の水素添加前の共役ジエン単量体は、特に限定されず、（Ｃ）成分の共役ジエン単量体として用いられる単量体等を用いることもできる。例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。好ましくは、１，３−ブタジエン、イソプレンが挙げられる。機械強度の観点から、１，３−ブタジエンがより好ましい。これらは１種単独で使用してもよいし、２種以上を併用してもよい。
【００６７】
（Ｄ）成分中の全アルキレン単量体中のα−オレフィン単量体単位の含有量は、耐衝撃性と引張り破断伸びの観点から、２１ｍｏｌ％以上が好ましく、２５ｍｏｌ％以上がより好ましく、２９ｍｏｌ％以上が更に好ましい。耐衝撃性と剛性の観点から、４５ｍｏｌ％未満が好ましく、４３ｍｏｌ％以下がより好ましく、３８ｍｏｌ％以下が更に好ましい。
【００６８】
上記したように、（Ｄ）成分中のビニル芳香族単量体及びアルキレン単量体の種類やその含有量は、特に限定されず、（Ｃ）成分として用いることができる種類のものを用いることができる。そして、（Ｃ）成分の単量体の種類や含有量は、（Ｄ）成分の単量体の種類や含有量と同じであってもよいし、異なっていてもよい。
【００６９】
（Ｄ）成分の製造方法は、特に限定されず、公知の方法であってもよい。例えば、上記した（Ｃ）成分の製造方法を（Ｄ）成分でも適宜採用することができる。
【００７０】
（Ｄ）成分の分子構造は、特に限定されず、所望する物性等に応じて好適な構造とすることができる。例えば、上記した（Ｃ）成分の分子構造を（Ｄ）成分でも適宜採用することができる。（Ｄ）成分の分子構造は、（Ｃ）成分の分子構造と同じであってもよいし、異なっていてもよい。
【００７１】
（Ｄ）成分の分子量及び分量分布の範囲は、特に限定されず、適宜好適な数値とすることができる。（Ｄ）成分の分子量及び分子量分布は、（Ｃ）成分と同じであってもよいし、異なっていてもよい。
【００７２】
耐衝撃性の観点から、水添前の共役ジエン単量体単位を主体とする重合体ブロックを重合するときの温度は一定であることが好ましい。重合時の温度の範囲が、±５℃以下であることがより好ましく、±３℃以下であることが更に好ましく、±２℃以下であることがより更に好ましい。
【００７３】
（Ｄ）成分が、ビニル芳香族単量体単位及び共役ジエン単量体単位を主体とする水添共重合である場合、（Ｄ）成分中の水素添加前に含まれる全共役ジエン単位中の平均ビニル結合量は、耐衝撃性と剛性の観点から、６２ｍｏｌ％未満が好ましく、６０ｍｏｌ％以下がより好ましく、５５ｍｏｌ％以下が更に好ましい。耐衝撃性と引張り破断伸びの観点から、３５ｍｏｌ％以上が好ましく、４０ｍｏｌ％以上がより好ましく、４５ｍｏｌ％以上が更に好ましい。
【００７４】
（Ｄ）成分のブロック構造としては、ビニル芳香族単量体単位を主体とする重合体ブロックを２つ以上含有することが好ましい。さらには、水素添加前に含まれる全共役ジエン単量体単位中の平均ビニル結合量は６７ｍｏｌ％以上であることがより好ましい。（Ｄ）成分の両末端に、ビニル芳香族単量体単位を主体とする重合体ブロックを有することが更に好ましい。（Ｄ）成分中の（ａ）ビニル芳香族単量体単位を主体とする重合体ブロックの含有量は、特に限定されないが、耐熱性や引張り強度の観点から、５質量％以上が好ましく、１０質量％以上がより好ましく、１３質量％以上が更に好ましい。柔軟性の観点から４０質量％以下が好ましく、３０質量％以下がより好ましく、２０質量％以下が更に好ましい。
【００７５】
（Ｄ）成分の結晶融解熱量（ΔＨ）は、耐衝撃性や発色性の観点から、３．０Ｊ／ｇ以下が好ましく、１．５Ｊ／ｇ以下がより好ましく、０．５Ｊ／ｇ以下が更に好ましく、０．１Ｊ／ｇ以下がより更に好ましい。結晶融解熱量（ΔＨ）は、示差走査熱量測定により測定できる。
【００７６】
（Ｄ）成分は、ビニル芳香族単量体単位を主体とする重合体ブロックを少なくとも２つ有し、かつ、水素添加前に含まれる共役ジエン単位中の平均ビニル結合量が、３５〜６０ｍｏｌ％であることが好ましい。かかる成分とすることで、耐衝撃性、引張り破断伸び、及び剛性をさらに優れたものにできる。
【００７７】
本実施形態のポリプロピレン系樹脂組成物中の（Ｄ）成分の含有量は、特に限定されないが、耐衝撃性と引張り破断伸びの観点から２質量％以上が好ましく、３質量％以上がより好ましく、４質量％以上が更に好ましい。高い剛性と高い経済性の観点から３０質量％以下が好ましく、１５質量％以下がより好ましく、１０質量％以下が更に好ましい。
【００７８】
＜（Ｅ）成分＞
本実施形態のポリプロピレン系樹脂組成物は、剛性、耐衝撃性、及び経済性の観点から、無機充填材（Ｅ）を更に含有することが好ましい。
【００７９】
（Ｅ）成分としては、特に限定されず、公知のものであってもよい。例えば、シリカ、炭酸カルシウム、炭酸マグネシウム、水酸化マグネシウム、水酸化アルミニウム、硫酸カルシウム、硫酸バリウム、カーボンブラック、ガラス繊維、ガラスビーズ、ガラスバルーン、ガラスフレーク、グラファイト、酸化チタン、チタン酸カリウムウイスカー、カーボンファイバー、アルミナ、カオリンクレー、ケイ酸、ケイ酸カルシウム、石英、マイカ、タルク、クレー、ジルコニア、チタン酸カリウム、アルミナ、金属粒子等が挙げられる。これらの中でも、剛性及び耐衝撃性の観点から、タルクや炭酸カルシウムがより好ましく、タルクが更に好ましい。
【００８０】
（Ｅ）成分の形状は、特に限定されず、鱗片状、球状、粒状、粉体、不定形状等であってもよい。これらは単独又は複数を組み合わせて使用できる。
【００８１】
本実施形態のポリプロピレン系樹脂組成物中の（Ｅ）成分の含有量は、剛性や衝撃性の観点から５質量％以上が好ましく、１０質量％以上がより好ましく、１５質量％以上が更に好ましい。衝撃性や引張り破断伸びの観点から、３０質量％以下が好ましく、２５質量％以下がより好ましく、２３質量％以下が更に好ましい。
【００８２】
本実施形態では、要求性能に応じて、（Ａ）成分〜（Ｄ）成分以外の他のポリマーを更に含有してもよい。他のポリマーの好ましい具体例としては、ポリエチレン、ポリスチレン、ポリシクロヘキシルエタン、ポリエチレンテレフタレートといったポリエステル、エチレン／スチレンインターポリマー、シンジオタクチックＰＳ、ＥＰＤＭ等が挙げられる。より好ましくは、低密度ポリエチレン（ＬＤＰＥ）、線状低密度ポリエチレン（ＬＬＤＰＥ）、及び高密度ポリエチレン（ＨＤＰＥ）等が挙げられる。これらは、１種単独で用いてもよいし、２種以上を併用してもよい。
【００８３】
本実施形態のポリプロピレン系樹脂組成物中の（Ａ）成分〜（Ｄ）成分以外の他のポリマーの含有量は、特に限定されないが、耐衝撃性、引張り破断伸び、及び剛性の観点から、１０質量％以下が好ましい。
【００８４】
本実施形態では、要求性能に応じて、その他の添加剤を併用してもよい。添加剤としては、特に限定されず、例えば、難燃剤、安定剤、着色剤、顔料、酸化防止剤、帯電防止剤、分散剤、流れ増強剤、ステアリン酸金属塩といった離型剤、シリコーンオイル、鉱物油系軟化剤、合成樹脂系軟化剤、銅害防止剤、架橋剤、核剤等が挙げられる。
【００８５】
耐衝撃性、剛性、及び引張り破断伸びの向上、並びに射出成型時のウェルドラインの抑制の観点から、（Ｂ）成分に対する（Ｃ）成分の質量比率（（Ｃ）／（Ｂ））は、１／２以下であることが好ましく、１／３以下であることがより好ましく、１／４以下であることが更に好ましい。耐衝撃性、剛性、及び引張り破断伸びの向上、並びに射出成型時のウェルドラインの抑制の観点から、（Ｄ）成分に対する（Ｃ）成分の質量比率（（Ｃ）／（Ｄ））は、１／２以下であることが好ましく、１／３以下であることがより好ましい。
【００８６】
＜分散形態＞
本実施形態において、（Ｃ）成分の含有量が少量でありながら、優れた効果が得られる理由としては、定かではないが、組成物中に（Ｂ）成分が適度に微分散化され、かつ、（Ａ）成分中に（Ｃ）成分由来の微小なミセルが適度な数形成され得るためではないかと推定される。さらに、（Ｄ）成分を併用することで、これらの効果がさらに助長されるものと推定される（ただし、作用はこれに限定されない）。
【００８７】
本実施の形態のポリプロピレン系樹脂組成物の分散形態は、特に限定されないが、耐衝撃性及び引張り伸びの向上や、ウェルドラインの抑制の観点から、前記（Ａ）成分が連続相を形成し、前記連続相中に（Ｂ）成分が分散相（第一分散相）として存在し、前記（Ｃ）成分、（Ｄ）成分あるいはその両方が、前記連続相と前記第一分散相の界面に分散していることが好ましい。（Ｃ）成分及び／又は（Ｄ）成分が（Ｂ）成分の分散粒子の外層表面の７０％以上を被覆していることが好ましく、８０％以上がより好ましく、９０％以上が更に好ましい。ポリプロピレン系樹脂組成物の分散形態は、透過型電子顕微鏡で解析することができる。
【００８８】
本実施形態のプロピレン系樹脂組成物のメルトフローレート（ＭＦＲ；２３０℃、２．１６ｋｇ、ＩＳＯ  １１３３：１９９７）は特に限定されないが、加工性の観点から、５ｇ／１０分〜１５０ｇ／１０分が好ましく、２０ｇ／１０分〜１００ｇ／１０分がより好ましく、３０ｇ／１０分〜６０ｇ／１０分が更に好ましい。
プロピレン系樹脂組成物の比重は、特に限定されないが、軽量性や曲げ弾性の観点から、０．９０ｇ／ｃｍ３〜１．１０ｇ／ｃｍ３が好ましく、１．００ｇ／ｃｍ３〜１．０７ｇ／ｃｍ３がより好ましく、１．０２ｇ／ｃｍ３〜１．０５ｇ／ｃｍ３が更に好ましい。
【００８９】
＜成型品＞
本実施形態のポリプロピレン系樹脂組成物を含む成型品とすることができる。本実施形態のポリプロピレン系樹脂組成物の調製は、公知のブレンド又は混合手段により行うことができ、適宜好適な手法を選択することができる。混合する成分は、一段階のプロセス、又は多段階プロセスによって互いにブレンドすることが好ましい。さらに、ポリプロピレン系樹脂組成物は、個々の成分の乾式ブレンドと、引き続いての溶融混合よって調製してもよく、成型品（例えば、自動車部品等の完成製品）を製造する押出し成型機中で直接行ってもよいし、別個の押出し成型機（例えば、バンバリーミキサ）中で予備混合してもよい。本実施形態のポリプロピレン系樹脂組成物の乾式ブレンド物は、予備溶融混合せずに直接射出成型してもよい。
【００９０】
混合装置としては、特に限定されず、例えば、バンバリーミキサー、ラボプラストミル、単軸押出機、２軸押出機等の混練装置が挙げられる。これらの中でも、押出機による溶融混合法が、生産性及び良混練性の観点から好ましい。より優れたパフォーマンスを得るために、混合する成分の一部を異なるステップでブレンドしてもよい。
【００９１】
本実施形態のポリプロピレン系樹脂組成物は、熱により軟化又は溶融させることで成型することができる。例えば、圧縮成型、射出成型、ガスアシスト射出成型、中空成型、シート成型、回転成型、ラミネート成型、カレンダ、真空成型、熱成型又は加熱成型、及び押出しといった、従来の成型技法を用いて成型することができる。これらの成型技法は、１種単独で用いてもよいし、２種以上を併用してもよい。これらの中でも、生産性の観点から、射出成型が好ましい。
【００９２】
本実施形態のポリプロピレン系樹脂組成物を含む成型品としては、いかなる形状又は形態に成型してもよく、種々の部材として用いることができる。例えば、バンパービーム、バンパー板、ピラー、計器パネル等の自動車の外装用部材及び内装用部材；電装品や電気機器のハウジング及びカバー；例えば、家電製品、家庭用品、フリーザー容器及び箱を含む、他の家庭用あるいは個人用品；ガーデンファーニチャー；建物用及び建築用シート等に利用できる。これらの中でも、耐衝撃性、引張り破断伸び剛性が強く求められているという観点から、自動車用内外装材料として好ましく利用できる。
【実施例】
【００９３】
以下、実施例により本発明をより詳細に説明するが、本発明は以下の実施例に限定されるものではない。本実施例で用いた評価法及び測定法は以下の通りである。【００９４】
（１）ビニル芳香族単量体単位及び共役ジエン単量体単位を主体とする共重合体における、スチレン含有量、共役ジエン単量体単位の平均ビニル結合量、共役ジエン単量体単位に基づく二重結合の水素添加率の測定
ビニル芳香族単量体単位及び共役ジエン単量体単位を主体とする共重合体における、スチレン含有量、共役ジエン単量体単位の平均ビニル結合量、共役ジエン単量体単位に基づく二重結合の平均水素添加率は、核磁気共鳴スペクトル解析（ＮＭＲ）により下記の条件で測定した。
測定機器：ＪＮＭ−ＬＡ４００（ＪＥＯＬ製）
溶媒：重水素化クロロホルム
測定サンプル：ポリマーを水素添加する前後の抜き取り品
サンプル濃度：５０ｍｇ／ｍＬ
観測周波数：４００ＭＨｚ
化学シフト基準：ＴＭＳ（テトラメチルシラン）
パルスディレイ：２．９０４秒
スキャン回数：６４回
パルス幅：４５°
測定温度：２６℃【００９５】
（２）ビニル芳香族単量体単位を主体とする重合体ブロックの含有量
Ｉ．  Ｍ．  Ｋｏｌｔｈｏｆｆ，  ｅｔ  ａｌ．，  Ｊ．  Ｐｏｌｙｍ．  Ｓｃｉ．，  １９４６，  Ｖｏｌ．１，  ｐ．４２９に記載の四酸化オスミウム酸法で測定した。
測定サンプル：ポリマーを水素添加する前の抜き取り品
ポリマー分解用溶液：オスミウム酸０．１ｇを第３級ブタノ−ル１２５ｍＬに溶解した溶液【００９６】
（３）ビニル芳香族単量体単位及び共役ジエン単量体単位を主体とする共重合体の重量平均分子量、数平均分子量及び分子量分布
ビニル芳香族単量体単位及び共役ジエン単量体単位を主体とする共重合体の重量平均分子量、数平均分子量及び分子量分布（Ｍｗ／Ｍｎ）は、下記の条件のゲルパーミエーションクロマトグラフィー（ＧＰＣ）により測定した。分子量分布は、得られた重量平均分子量と数平均分子量の比を取って求めた。
測定装置：ＬＣ−１０（島津製作所製）
カラム：ＴＳＫｇｅｌＧＭＨＸＬ（４．６ｍｍＩＤ×３０ｃｍ）、２本
溶媒：テトラヒドロフラン
検量線用サンプル：市販の標準ポリスチレン（東ソー社製）、１０点測定【００９７】
（Ａ）成分
（Ａ）ポリプロピレン系重合体：ブロックＰＰ（Ｊ７０９ＱＧ、プライムポリマー製、ＭＩ：５５ｇ／１０分）【００９８】
（Ｂ）成分
（Ｂ）エチレン−α−オレフィン共重合体ゴム（ＥＮＧＡＧＥ８２００、ダウ社製、ＭＦＲ（１９０℃、２．１６ｋｇ）：５ｇ／１０分）
エチレン−α−オレフィン共重合体ゴム（ＥＮＧＡＧＥ８８４２、ダウ社製、ＭＦＲ（１９０℃、２．１６ｋｇ）：１ｇ／１０分）
（Ｂ）成分のＭＦＲは、ＡＳＴＭ  Ｄ１２３８に準拠して測定した。【００９９】
（Ｃ）成分及び（Ｄ）成分
（Ｃ）成分及び（Ｄ）成分の水添反応に用いた水添触媒は下記の方法で調製した。
窒素置換した反応容器に乾燥、精製したシクロヘキサン１Ｌを仕込み、ビス（シクロペンタジエニル）チタニウムジクロリド１００ｍｍｏｌを添加し、十分に攪拌しながらトリメチルアルミニウム２００ｍｍｏｌを含むｎ−ヘキサン溶液を添加して、室温にて約３日間反応させた。【０１００】
（（Ｃ）成分：ポリマー１の調製）
まず、ビニル芳香族単量体単位及び共役ジエン単量体単位を主体とする水添共重合体を調製した。
内容積が１０Ｌの攪拌装置及びジャケット付き槽型反応器を用いて、ブロック共重合体を以下の方法で調製した。
所定量のシクロヘキサンを反応器に仕込んで、温度６０℃に調整した後、ｎ−ブチルリチウムの量を全モノマー（反応器に投入したブタジエンモノマー及びスチレンモノマーの総量）の１００質量部に対して、０．０８質量部となるようなに反応器の底部からそれぞれ添加した。さらに、Ｎ，Ｎ，Ｎ’，Ｎ’−テトラメチルエチレンジアミンの量がｎ−ブチルリチウム１ｍｏｌに対して１．８ｍｏｌとなるようにＮ，Ｎ，Ｎ’，Ｎ’−テトラメチルエチレンジアミンのシクロヘキサン溶液を添加し、その後、モノマーとして、１ステップ目のスチレン７質量部を含有するシクロヘキサン溶液（モノマー濃度２０質量％）を約１０分間で供給し、反応器内温度を６０℃に調整した。供給停止後、１５分間反応器内温度を７０℃に調整しながら反応させた。次に、２ステップ目のブタジエン８６質量部を含有するシクロヘキサン溶液（モノマー濃度２０質量％）を６０分間かけて一定速度で連続的に反応器に供給し、その間の反応器内温度を５０℃になるように調整し、供給停止後、１０分間反応器内温度を５０℃に調整しながら反応させた。次に、３ステップ目のスチレン７質量部を含有するシクロヘキサン溶液（モノマー濃度２０質量％）を２０分間かけて一定速度で連続的に反応器に供給し、その間の反応器内温度を７０〜８０℃になるように調整し、供給停止後、１０分間反応器内温度を７０℃に調整しながら反応させた。【０１０１】
重合終了後、メタノールの量が、ｎ−ブチルリチウム１モルに対して１当量になるようにメタノールのシクロヘキサン溶液を添加し重合反応を終了し、共重合体を得た。重合で得られた共重合体を分析したところ、スチレン含有量は１４質量％、ポリスチレンブロック含有量が１４質量％、ブタジエン部の平均ビニル結合量（全共役ジエン単量体単位中の平均ビニル結合量に相当）は７５ｍｏｌ％、質量平均分子量は１４．８万、分子量分布は１．０５であった。【０１０２】
次に、得られた共重合体を、上記の水添触媒を用いて、７０℃で水添反応を行った。反応終了後に、安定剤（オクタデシル−３−（３，５−ジ−ｔ−ブチル−４−ヒドロキシフェニル）プロピオネート）を共重合体１００質量部に対し、０．２５質量部を添加し、ポリマー１を得た。
ポリマー１の水添率は９８ｍｏｌ％、全アルキレン単量体中のα−オレフィン単量体単位の含有量が６０ｍｏｌ％であった。【０１０３】
（（Ｃ）成分：ポリマー２の調製）
Ｎ，Ｎ，Ｎ’，Ｎ’−テトラメチルエチレンジアミンの量がｎ−ブチルリチウム１ｍｏｌに対して１．６ｍｏｌとなるようにＮ，Ｎ，Ｎ’，Ｎ’−テトラメチルエチレンジアミンのシクロヘキサン溶液を添加した以外は、ポリマー１と同様の方法で製造した。
スチレン含有量は１４質量％、ポリスチレンブロック含有量が１４質量％、ブタジエン部の平均ビニル結合量（全共役ジエン単量体単位中の平均ビニル結合量に相当）は６８ｍｏｌ％、質量平均分子量は１４．５万、分子量分布は１．０５であった。
ポリマー２の水添率は９８ｍｏｌ％、全アルキレン単量体中のα−オレフィン単量体単位の含有量が５２ｍｏｌ％であった。【０１０４】
（（Ｄ）成分：ポリマー３の調製）
まず、ビニル芳香族単量体単位及び共役ジエン単量体単位を主体とする水添共重合体を調製した。
内容積が１０Ｌの攪拌装置及びジャケット付き槽型反応器を用いて、以下の方法でブロック共重合体を調製した。
所定量のシクロヘキサンを反応器に仕込んで、温度７０℃に調整した後、ｎ−ブチルリチウムの量を全モノマー（反応器に投入したブタジエンモノマー及びスチレンモノマーの総量）の１００質量部に対して、０．０９質量部となるようなに反応器の底部からそれぞれ添加した。さらに、Ｎ，Ｎ，Ｎ’，Ｎ’−テトラメチルエチレンジアミンの量がｎ−ブチルリチウム１ｍｏｌに対して０．５ｍｏｌとなるようにＮ，Ｎ，Ｎ’，Ｎ’−テトラメチルエチレンジアミンのシクロヘキサン溶液を添加した。その後、モノマーとして、１ステップ目のスチレン９質量部を含有するシクロヘキサン溶液（モノマー濃度２０質量％）を約１０分間で供給し、反応器内温度を７０℃に調整した。供給停止後、１５分間反応器内温度を７０℃に調整しながら反応させた。次に、２ステップ目のブタジエン８２質量部を含有するシクロヘキサン溶液（モノマー濃度２０質量％）を６０分間かけて一定速度で連続的に反応器に供給し、その間の反応器内温度を７０℃になるように調整し、供給停止後、１０分間反応器内温度を７０℃に調整しながら反応させた。次に、３ステップ目のスチレン９質量部を含有するシクロヘキサン溶液（モノマー濃度２０質量％）を２０分間かけて一定速度で連続的に反応器に供給し、その間の反応器内温度を７０〜８０℃になるように調整し、供給停止後、１０分間反応器内温度を７０〜８０℃に調整しながら反応させた。【０１０５】
重合終了後、メタノールの量が、ｎ−ブチルリチウム１モルに対して１当量になるようにメタノールのシクロヘキサン溶液を添加し重合反応を終了し、共重合体を得た。重合で得られた共重合体を分析したところ、スチレン含有量は１８質量％、ポリスチレンブロック含有量が１８質量％、ブタジエン部の平均ビニル結合量（全共役ジエン単量体単位中の平均ビニル結合量に相当）は５０ｍｏｌ％、質量平均分子量は８．３万、分子量分布は１．０５であった。【０１０６】
次に、ポリマー１と同様な方法で、得られた共重合体の水添反応を行った。反応終了後に、安定剤（オクタデシル−３−（３，５−ジ−ｔ−ブチル−４−ヒドロキシフェニル）プロピオネート）を共重合体１００質量部に対し、０．２５質量部を添加し、ポリマー３を得た。
ポリマー３の水添率は９８ｍｏｌ％、全アルキレン単量体中のα−オレフィン単量体単位の含有量が３４ｍｏｌ％であった。【０１０７】
（（Ｄ）成分：ポリマー４の調製）
Ｎ，Ｎ，Ｎ’，Ｎ’−テトラメチルエチレンジアミンの量がｎ−ブチルリチウム１ｍｏｌに対して０．４ｍｏｌとなるようにＮ，Ｎ，Ｎ’，Ｎ’−テトラメチルエチレンジアミンのシクロヘキサン溶液を添加した以外は、ポリマー３と同様の方法で製造した。
スチレン含有量は１８質量％、ポリスチレンブロック含有量が１８質量％、ブタジエン部の平均ビニル結合量（全共役ジエン単量体単位中の平均ビニル結合量に相当）は４０ｍｏｌ％、質量平均分子量は８．１万、分子量分布は１．０５であった。
ポリマー４の水添率は９８ｍｏｌ％、全アルキレン単量体中のα−オレフィン単量体単位の含有量が２５ｍｏｌ％であった。【０１０８】
（Ｅ）成分
タルク：ＪＭ２０９（浅田製粉製、平均粒径３．５μｍ）【０１０９】
（その他の添加剤）
安定剤：Ｉｒｇｎｏｘ１０１０（チバ・スペシャリティケミカルズ社製）
安定剤：Ｉｒｇｆｏｓ１６８（チバ・スペシャリティケミカルズ社製）【０１１０】
（ポリプロピレン系樹脂組成物の成型体の製造）
表１に示す割合で各成分を二軸押出機（Ｌ／Ｄ＝４２、３０ｍｍΦ）で、１８０℃、３５０ｒｐｍ、押出量５ｋｇ／ｈで混練し、射出成型温度２２０℃、金型温度４０℃で成型し、ポリプロピレン系樹脂組成物の成型体とした。【０１１１】
（ポリプロピレン系樹脂組成物の成型体の評価方法）
各実施例及び各比較例のポリプロピレン系樹脂組成物の特性について、下記の測定と評価を行った。その結果を表１、表２に示す。
（１）メルトフローレート（ＭＦＲ）
ＩＳＯ  １１３３：１９９７に準拠して評価した。
（単位：ｇ／１０分、２３０℃、２．１６ｋｇｆ）
（２）引張り伸び
ＡＳＴＭ  Ｄ６３８−０３に準拠して評価した。
（３）曲げ弾性率
ＡＳＴＭ  Ｄ７９０−０３に準拠して評価した。
（４）耐衝撃性（Ｃｈａｒｐｙ衝撃強さ）
ＩＳＯ  １７９に準拠して評価した。
（５）ウェルドマークの発生長さ
長さ３５０ｍｍ、幅１３５ｍｍ、厚み３ｍｍの平板を成型する際、長さ方向の側面に幅面から７０ｍｍの位置にゲートを設けた金型を用い、その金型にはゲートより流動方向直下（ゲートより５０ｍｍの位置）に長さ２０ｍｍ、幅２０ｍｍ、厚み３ｍｍの樹脂の流動を妨げる堰を設けた。ウェルドマークの発生長さは、前記金型を用いて射出成型した時に、堰以降に発生するウェルドマークを目視によってそれが判別できなくなるまでの長さを測定して求めた。その長さが長い場合を「×」（不良）と判定し、長さが短い場合を「○」（良好）と判定した。
（６）相成分の観察
得られた成型体をスライスして、ルテニウム染色後、透過型電子顕微鏡（ＪＥＯＬ社製）にて観察した。その結果、実施例１〜６の成型体では、（Ａ）成分が連続相として、（Ｂ）成分が分散相として存在し、（Ｃ）成分及び（Ｄ）成分が、（Ａ）成分と（Ｂ）成分の界面に分散していることが確認された。そして、（Ｂ）成分の分散粒子の外層表面の７０％以上が、（Ｃ）成分あるいは（Ｄ）成分により被覆されていることが確認された。【０１１２】
【表１】
2010104174.tif 000002
【０１１３】
【表２】
2010104174.tif 000003
【０１１４】
［実施例１、比較例１，２］
（Ｃ）成分量を変化した組成物を評価した結果、実施例１は、少なくとも、引張り伸び（チャック間）、曲げ弾性率、及びＣｈａｒｐｙ衝撃強さのいずれも優れていることが確認された。一方、比較例１，２は引張り伸び（チャック間）、曲げ弾性率、Ｃｈａｒｐｙ衝撃強さの少なくともいずれかは劣っていることが確認された。【０１１５】
［実施例２〜６、比較例３，４］
表２に示すように、各実施例は、引張り伸び（チャック間）、曲げ弾性率、Ｃｈａｒｐｙ衝撃強さ、及びウェルドラインの抑制のいずれについても優れていることが確認された。一方、各比較例は、引張り伸び（チャック間）、曲げ弾性率、Ｃｈａｒｐｙ衝撃強さ、及びウェルドラインの抑制の少なくともいずれかは劣っていることが確認された。【０１１６】
以上より、本実施例によれば、本発明に係るポリプロピレン樹脂組成物は、少なくとも耐衝撃性、引張り破断伸び、及び剛性のいずれもが優れていることが確認された。【０１１７】
本出願は、２００９年３月１２日に日本国特許庁へ出願された日本特許出願（特願２００９−０５９６４６）に基づくものであり、その内容はここに参照として取り込まれる。
【産業上の利用可能性】
【０１１８】
本発明のポリプロピレン系樹脂組成物及び成型品は、例えば、バンパービーム、バンパー板、ピラー、計器パネル等の自動車の外装用及び内装用部材；電装品や電気機器のハウジング及びカバー；例えば、家電製品、家庭用品、フリーザー容器及び箱を含む、他の家庭用あるいは個人用品；ガーデンファーニチャー；建物用及び建築用シート等に利用でき、これらの中でも自動車用内外装用部材として好ましく利用できる。
【国際調査報告】
2010104174.tif 000004
2010104174.tif 000005
2010104174.tif 000006
2010104174.tif 000007
2010104174.tif 000008
2010104174.tif 000009
2010104174.tif 000010